(57)【要約】【課題】シロキサン結合を形成することによって架橋し得る珪素含有官能基を有する（メタ）アクリル酸エステル系重合体であって、環境問題を引き起こす可能性がある芳香族化合物を溶剤として含まず、ＧＥＶの２００１年２月１４日版に記載の測定法においてのＴＶＯＣ（全揮発性有機化合物）の放散量が１，５００μｇ／ｍ３未満である重合体あるいはその組成物を提供する。【解決手段】分子鎖として（メタ）アクリル酸エステル単量体単位からなり、シロキサン結合を形成することによって架橋しうる珪素含有官能基を有する重合体（Ａ）成分の製造方法であって、（メタ）アクリル酸エステル単量体を重合する工程を含み、重合溶媒として芳香族系溶剤を含まない溶剤を用いることを特徴とする製造方法。【選択図】なし【特許請求の範囲】
【請求項１】
分子鎖として（メタ）アクリル酸エステル単量体単位からなり、シロキサン結合を形成することによって架橋しうる珪素含有官能基を有する重合体（Ａ）成分の製造方法であって、（メタ）アクリル酸エステル単量体を重合する工程を含み、重合溶媒として芳香族系溶剤を含まない溶剤を用いることを特徴とする製造方法。
【請求項２】
分子鎖として（メタ）アクリル酸エステル単量体単位からなり、シロキサン結合を形成することによって架橋しうる珪素含有官能基を有する重合体（Ａ）成分の製造方法であって、（メタ）アクリル酸エステル単量体を重合する工程を含み、重合溶媒としてアルコ−ル系溶剤およびカルボニル基含有溶剤から選ばれる１種以上を用いることを特徴とする請求項１記載の製造方法。
【請求項３】
分子鎖として（メタ）アクリル酸エステル単量体単位からなり、シロキサン結合を形成することによって架橋しうる珪素含有官能基を有する重合体（Ａ）成分の製造方法であって、（メタ）アクリル酸エステル単量体を重合する工程を含み、重合溶媒として炭素数３〜４の脂肪族アルコ−ルおよびジアルキルカ−ボネ−トから選ばれる１種以上を用いることを特徴とする請求項１〜２のいずれかに記載の製造方法。
【請求項４】
（メタ）アクリル酸エステル単量体が（１）炭素数１〜８のアルキル基を有する（メタ）アクリル酸アルキルエステル単量体と（２）炭素数１０以上のアルキル基を有する（メタ）アクリル酸アルキルエステル単量体との混合物であることを特徴とする請求項１〜３のいずれかに記載の製造方法。
【請求項５】
分子鎖として（メタ）アクリル酸エステル単量体単位からなり、シロキサン結合を形成することによって架橋しうる珪素含有官能基を有する重合体（Ａ）成分の製造方法であって、重合溶媒として炭素数３〜４の脂肪族アルコ−ルおよびジアルキルカ−ボネ−トから選ばれる１種以上を含有しており、芳香族系化合物の含有量が該重合体に対し１，０００ｐｐｍ以下である製造方法。
【請求項６】
（Ａ）成分を製造するにあたり、重合溶剤が２−プロパノ−ルであることを特徴する請求項１〜５のいずれかに記載の製造方法。
【請求項７】
（Ａ）成分を製造するにあたり、重合溶剤がジメチルカ−ボネ−トであることを特徴する請求項１〜５のいずれかに記載の製造方法。
【請求項８】
（Ａ）成分を製造するにあたり、開始剤として２，２’−アゾビス（ジメチルバレロニトリル）を使用することを特徴とする請求項１〜７のいずれかに記載の製造方法。
【請求項９】
分子鎖として（メタ）アクリル酸エステル単量体単位からなり、シロキサン結合を形成することによって架橋しうる珪素含有官能基を有する重合体（Ａ）成分およびシロキサン結合を形成することによって架橋しうる珪素含有官能基を有するオキシアルキレン重合体（Ｂ）成分を含有する反応性組成物（以下、反応性組成物（Ｃ）成分と称す）、並びに芳香族系溶剤以外の溶剤を含有しており、芳香族系溶剤の含有量が該（Ｃ）成分全体に対して１，０００ｐｐｍ以下である重合体組成物であって、（Ａ）成分が請求項１〜８のいずれかに記載の製造方法により得られる重合体組成物。
【請求項１０】
反応性組成物（Ｃ）成分が、該（Ｃ）成分からの空気中への有機化合物の放散量がＧＥＶ（ゲマインシャフト・エミッションコントリールテ・フェリーゲヴェルクシュトッフェ・エー・ヴェー）の定めるＧＥＶスペシフィケーション・アンド・クラシフィケーション・クライテリア２００１年２月１４日版に記載の測定法において、１，５００μｇ／ｍ３未満である請求項９記載の組成物。
【請求項１１】
前記（Ｃ）成分からの空気中への有機化合物の放散量が、ＧＥＶの定めるＧＥＶスペシフィケーション・アンド・クラシフィケーション・クライテリア２００１年２月１４日版に記載の測定法において、５００μｇ／ｍ３未満であるところの請求項９記載の組成物。
【請求項１２】
シロキサン結合を形成することによって架橋しうる珪素含有官能基を有するオキシアルキレン重合体（Ｂ）成分の原料であるオキシアルキレン重合体が、苛性アルカリを用いるアニオン重合法、オキシアルキレン重合体を原料とした鎖延長反応方法、複合金属シアン化物錯体を触媒とする重合法、セシウム金属を触媒とする重合法またはポリフォスファゼン塩を触媒とする重合法からなる群から選択される少なくとも１種の方法により得られたオキシアルキレン重合体であることを特徴とする請求項９〜１１のいずれかに記載の組成物。
【請求項１３】
（Ａ）成分および（Ｂ）成分におけるシロキサン結合を形成することによって架橋しうる珪素含有官能基が、ジメチルモノメトキシシリル基、メチルジメトキシシリル基、トリメトキシシリル基、メチルジエトキシシリル基、トリエトキシシリル基、メチルジイソプロペニルオキシシリル基およびトリイソプロペニルオキシシリル基からなる群から選択される少なくとも１種であることを特徴とする請求項９〜１２のいずれかに記載の組成物。
【請求項１４】
シロキサン結合を形成することによって架橋しうる珪素含有官能基を有するオキシアルキレン重合体（Ｂ）成分の原料であるオキシアルキレン重合体が複合金属シアン化物錯体を触媒とする重合法により得られたものであって、数平均分子量（Ｍｎ）が６，０００以上かつ分子量分布（Ｍｗ／Ｍｎ）が１．６以下であることを特徴とする請求項９〜１３のいずれかに記載の組成物。
【請求項１５】
反応性組成物（Ｃ）成分を、常温で１０日、続いて５０℃で１４日反応せしめた硬化物からの空気中への有機化合物の放散量が１００μｇ／ｍ３未満であるところの請求項９〜１４のいずれかに記載の組成物。
【請求項１６】
反応性組成物（Ｃ）成分がトルエン、キシレン、スチレン、エチルベンゼン、パラジクロルベンゼン、フタル酸ジ−２−エチルヘキシル、フタル酸ジ−ｎ−ブチル、またはホルムアルデヒドのいずれも含有しないことを特徴とする請求項９〜１５のいずれかに記載の組成物。
【請求項１７】
反応性組成物（Ｃ）成分が、請求項１０記載の方法での有機化合物の放散量が、トルエン、キシレン、スチレン、エチルベンゼン、パラジクロルベンゼン、フタル酸ジ−２−エチルヘキシル、フタル酸ジ−ｎ−ブチル、のいずれもが１μｇ／ｍ３未満であり、かつホルムアルデヒドが５μｇ／ｍ３未満であることを特徴とする請求項９〜１５のいずれかに記載の組成物。
【発明の詳細な説明】
【技術分野】
【０００１】
本発明は芳香族化合物を溶媒として含有しない（メタ）アクリル酸エステル系重合体の製造方法、および該重合体の組成物に関する。特には（メタ）アクリル酸エステル単量体およびシロキサン結合を形成することによって架橋しうる珪素含有官能基を有する単量体を共重合して得られる重合体の上記製造方法に関する。なお、本発明において（メタ）アクリル酸エステルとはアクリル酸エステルおよび／またはメタクリル酸エステルをいう。
【背景技術】
【０００２】
シロキサン結合を形成することによって架橋し得る珪素含有官能基を有し、分子鎖として（メタ）アクリル酸エステル単量体単位を有する重合体（以下、重合体（Ａ）成分ともいう）は特許文献１〜６等の各公報に記載され、シ−リング材や接着剤等に用いることができる。特に、シロキサン結合を形成することによって架橋し得る珪素含有官能基を有するオキシアルキレン重合体（以下、オキシアルキレン重合体（Ｂ）成分ともいう）との組成物として用いる場合に有用である。
【０００３】
重合体（Ａ）成分は、通常重合時に溶媒としてトルエン、キシレンなどの芳香族化合物が用いられる。これはこれらの溶媒が重合体を溶解する性質が大きく、安価であるためである。しかし、シックハウス問題、半導体用クリ−ンル−ム内部の環境負荷軽減等の環境問題から芳香族化合物にかわる溶媒を用いることが望ましい。
【特許文献１】特特開昭５９−７８２２３号公報
【特許文献２】特開昭５９−１６８０１４号公報
【特許文献３】特開昭６０−３１５５６号公報
【特許文献４】特開昭６０−２２８５１６号公報
【特許文献５】特開昭６０−２２８５１７号公報
【特許文献６】特開昭６３−１１２６４２号公報
【発明の開示】
【発明が解決しようとする課題】
【０００４】
本発明が解決しようとする課題は、芳香族化合物でなくても重合体（Ａ）成分の重合に用いることができる溶媒を用いた製造方法および該方法により得られる重合体の組成物を提供することにある。
【課題を解決するための手段】
【０００５】
本発明者等は溶媒として非芳香族系溶剤、中でもアルコ−ル系溶剤およびカルボニル基含有溶剤から選ばれる１種以上、望ましくは炭素数３〜４のアルコ−ルおよびジアルキルカ−ボネ−トから選ばれる１種以上を用いると芳香族化合物と同様に重合反応を進行させることができ、生成重合体は析出せずに溶媒中に溶解しており、溶媒臭が少なく重合体（Ａ）成分の製造に好適であることを見出した。また、上記溶剤とともに（Ａ）成分の重合時に特定のアゾ系開始剤を使用した場合、配合物を塗布した際に該配合物から放散されるＶＯＣ（揮発性有機化合物）を抑制することができることも同時に見出した。さらに、上記製造方法により得られた該重合体（Ａ）成分を使用することで、芳香族系溶剤を使用する従来品と比較して得られる（Ａ）成分の分子量分布（Ｍｗ／Ｍｎ）が狭く、オキシアルキレン重合体（Ｂ）成分と混合した場合の相溶性が良好となり、耐候性を向上させることができることも見出した。更に、分子量分布を狭く制御できることで、得られた組成物の力学的物性、耐候性を低下させることなく、粘度を低く抑えることが可能となり、その結果、組成物を塗布する場合の作業性を改善できることを見出し、本発明に至った。即ち本発明は次の発明に関する。
【０００６】
（１）分子鎖として（メタ）アクリル酸エステル単量体単位からなり、シロキサン結合を形成することによって架橋しうる珪素含有官能基を有する重合体（Ａ）成分の製造方法であって、（メタ）アクリル酸エステル単量体を重合する工程を含み、重合溶媒として芳香族系溶剤を含まない溶剤を用いることを特徴とする製造方法。（請求項１）
【０００７】
（２）分子鎖として（メタ）アクリル酸エステル単量体単位からなり、シロキサン結合を形成することによって架橋しうる珪素含有官能基を有する重合体（Ａ）成分の製造方法であって、（メタ）アクリル酸エステル単量体を重合する工程を含み、重合溶媒としてアルコ−ル系溶剤およびカルボニル基含有溶剤から選ばれる１種以上を用いることを特徴とする（１）記載の製造方法。（請求項２）
【０００８】
（３）分子鎖として（メタ）アクリル酸エステル単量体単位からなり、シロキサン結合を形成することによって架橋しうる珪素含有官能基を有する重合体（Ａ）成分の製造方法であって、（メタ）アクリル酸エステル単量体を重合する工程を含み、重合溶媒として炭素数３〜４の脂肪族アルコ−ルおよびジアルキルカ−ボネ−トから選ばれる１種以上を用いることを特徴とする（１）〜（２）のいずれかに記載の製造方法。（請求項３）
【０００９】
（４）（メタ）アクリル酸エステル単量体が（１）炭素数１〜８のアルキル基を有する（メタ）アクリル酸アルキルエステル単量体と（２）炭素数１０以上のアルキル基を有する（メタ）アクリル酸アルキルエステル単量体との混合物であることを特徴とする（１）〜（３）のいずれかに記載の製造方法。（請求項４）
【００１０】
（５）分子鎖として（メタ）アクリル酸エステル単量体単位からなり、シロキサン結合を形成することによって架橋しうる珪素含有官能基を有する重合体（Ａ）成分の製造方法であって、重合溶媒として炭素数３〜４の脂肪族アルコ−ルおよびジアルキルカ−ボネ−トから選ばれる１種以上を含有しており、芳香族系化合物の含有量が該重合体に対し１，０００ｐｐｍ以下である製造方法。（請求項５）
【００１１】
（６）（Ａ）成分を製造するにあたり、重合溶剤が２−プロパノ−ルであることを特徴する（１）〜（５）のいずれかに記載の製造方法。（請求項６）
【００１２】
（７）（Ａ）成分を製造するにあたり、重合溶剤がジメチルカ−ボネ−トであることを特徴する（１）〜（５）のいずれかに記載の製造方法。（請求項７）
【００１３】
（８）（Ａ）成分を製造するにあたり、開始剤として２，２’−アゾビス（ジメチルバレロニトリル）を使用することを特徴とする（１）〜（７）のいずれかに記載の製造方法。（請求項８）
【００１４】
（９）分子鎖として（メタ）アクリル酸エステル単量体単位からなり、シロキサン結合を形成することによって架橋しうる珪素含有官能基を有する重合体（Ａ）成分およびシロキサン結合を形成することによって架橋しうる珪素含有官能基を有するオキシアルキレン重合体（Ｂ）成分を含有する反応性組成物（以下、反応性組成物（Ｃ）成分と称す）、並びに芳香族系溶剤以外の溶剤を含有しており、芳香族系溶剤の含有量が該（Ｃ）成分全体に対して１，０００ｐｐｍ以下である重合体組成物であって、（Ａ）成分が（１）〜（８）のいずれかに記載の製造方法により得られる重合体組成物。（請求項９）
【００１５】
（１０）反応性組成物（Ｃ）成分が、該（Ｃ）成分からの空気中への有機化合物の放散量がＧＥＶ（ゲマインシャフト・エミッションコントリールテ・フェリーゲヴェルクシュトッフェ・エー・ヴェー）の定めるＧＥＶスペシフィケーション・アンド・クラシフィケーション・クライテリア２００１年２月１４日版に記載の測定法において、１，５００μｇ／ｍ３未満である（９）記載の組成物。（請求項１０）
【００１６】
（１１）前記（Ｃ）成分からの空気中への有機化合物の放散量が、ＧＥＶの定めるＧＥＶスペシフィケーション・アンド・クラシフィケーション・クライテリア２００１年２月１４日版に記載の測定法において、５００μｇ／ｍ３未満であるところの（９）記載の組成物。（請求項１１）
【００１７】
（１２）シロキサン結合を形成することによって架橋しうる珪素含有官能基を有するオキシアルキレン重合体（Ｂ）成分の原料であるオキシアルキレン重合体が、苛性アルカリを用いるアニオン重合法、オキシアルキレン重合体を原料とした鎖延長反応方法、複合金属シアン化物錯体を触媒とする重合法、セシウム金属を触媒とする重合法またはポリフォスファゼン塩を触媒とする重合法からなる群から選択される少なくとも１種の方法により得られたオキシアルキレン重合体であることを特徴とする（９）〜（１１）のいずれかに記載の組成物。（請求項１２）
【００１８】
（１３）（Ａ）成分および（Ｂ）成分におけるシロキサン結合を形成することによって架橋しうる珪素含有官能基が、ジメチルモノメトキシシリル基、メチルジメトキシシリル基、トリメトキシシリル基、メチルジエトキシシリル基、トリエトキシシリル基、メチルジイソプロペニルオキシシリル基およびトリイソプロペニルオキシシリル基からなる群から選択される少なくとも１種であることを特徴とする（９）〜（１２）のいずれかに記載の組成物。（請求項１３）
【００１９】
（１４）シロキサン結合を形成することによって架橋しうる珪素含有官能基を有するオキシアルキレン重合体（Ｂ）成分の原料であるオキシアルキレン重合体が複合金属シアン化物錯体を触媒とする重合法により得られたものであって、数平均分子量（Ｍｎ）が６，０００以上かつ分子量分布（Ｍｗ／Ｍｎ）が１．６以下であることを特徴とする（９）〜（１３）のいずれかに記載の組成物。（請求項１４）
【００２０】
（１５）反応性組成物（Ｃ）成分を、常温で１０日、続いて５０℃で１４日反応せしめた硬化物からの空気中への有機化合物の放散量が１００μｇ／ｍ３未満であるところの（９）〜（１４）のいずれかに記載の組成物。（請求項１５）
【００２１】
（１６）反応性組成物（Ｃ）成分がトルエン、キシレン、スチレン、エチルベンゼン、パラジクロルベンゼン、フタル酸ジ−２−エチルヘキシル、フタル酸ジ−ｎ−ブチル、またはホルムアルデヒドのいずれも含有しないことを特徴とする（９）〜（１５）のいずれかに記載の組成物。（請求項１６）
【００２２】
（１７）反応性組成物（Ｃ）成分が、請求項１０記載の方法での有機化合物の放散量が、トルエン、キシレン、スチレン、エチルベンゼン、パラジクロルベンゼン、フタル酸ジ−２−エチルヘキシル、フタル酸ジ−ｎ−ブチル、のいずれもが１μｇ／ｍ３未満であり、かつホルムアルデヒドが５μｇ／ｍ３未満であることを特徴とする（９）〜（１５）のいずれかに記載の組成物。（請求項１７）
【発明の効果】
【００２３】
本発明の製造方法で得られた重合体や重合体組成物は芳香族化合物を含有する必要はなく、環境問題を引き起こすことがない。
【発明を実施するための最良の形態】
【００２４】
本発明に用いる（メタ）アクリル酸エステル単量体は一般式（１）で示される単量体が好ましい。
ＣＨ２＝Ｃ（Ｒ１）ＣＯＯＲ２  ・・・（１）
（式中、Ｒ１は水素原子またはメチル基、Ｒ２は置換または非置換の１価の炭化水素基を示す。）
前記一般式（１）中のＲ２としては、たとえばメチル基、エチル基、プロピル基、ｎ−ブチル基、ｔ−ブチル基、２−エチルヘキシル基などの炭素数１〜８のアルキル基；ラウリル基、トリデジル基、セチル基、ステアリル基、炭素数２２のアルキル基、ベヘニル基などの炭素数１０以上のアルキル基；グリシジル基、アミノエチル基、ジエチルアミノエチル基などの置換炭化水素基をあげることができる。
【００２５】
一般式（１）で示される化合物としてはこれらの基を有する（メタ）アクリル酸エステル単量体をあげることができる。これらは単独で用いてもよく、２種以上混合して用いてもよい。これらの中ではＲ2としてメチル基やｎ−ブチル基を有する（メタ）アクリル酸エステル単量体が好ましい。重合体（Ａ）成分中には（メタ）アクリル酸エステル単量体以外の単量体に起因する単位が含まれていてもよい。重合体（Ａ）成分中の（メタ）アクリル酸エステル単量体に起因する単位の量は５０重量％以上、さらには７０重量％以上が好ましい。
【００２６】
（メタ）アクリル酸エステル単量体以外の単量体としては、たとえばアクリル酸、メタクリル酸などのカルボン酸基、アクリルアミド、メタクリルアミド、Ｎ−メチロ−ルアクリルアミド、Ｎ−メチロ−ルメタクリルアミドなどのアミド基、グリシジルアクリレ−ト、グリシジルメタクリレ−トなどのエポキシ基、ジエチルアミノエチルアクリレ−ト、ジエチルアミノエチルメタクリレ−ト、アミノエチルビニルエ−テルなどのアミノ基を含む単量体；その他アクリロニトリル、イミノールメタクリレート、スチレン、α−メチルスチレン、アルキルビニルエ−テル、塩化ビニル、酢酸ビニル、プロピオン酸ビニル、エチレンなどの単量体があげられる。
【００２７】
後記するように、重合体（Ａ）成分とオキシアルキレン重合体（Ｂ）成分を併用して用いる場合には、（メタ）アクリル酸エステル単量体として一般式（２）に示す単量体と一般式（３）に示す単量体の混合物を用いることが望ましい。
ＣＨ２＝Ｃ（Ｒ１）ＣＯＯＲ３  ・・・（２）
（式中、Ｒ１は水素原子またはメチル基、Ｒ３は炭素数１〜８のアルキル基を示す。）
ＣＨ２＝Ｃ（Ｒ１）ＣＯＯＲ４  ・・・（３）
（式中、Ｒ１は水素原子またはメチル基、Ｒ４は炭素数１０以上のアルキル基を示す。）
Ｒ３としては、炭素数１〜４のアルキル基が好ましく、さらには炭素数１〜２のアルキル基が好ましい。具体例としては上記のものがあげられる。Ｒ４としては炭素数１０〜３０の長鎖アルキル基が好ましくは、さらには炭素数１０〜２０の長鎖アルキル基が好ましい。具体例としては上記のものがあげられる。重合体（Ａ）成分中の一般式（２）に示す単量体と一般式（３）に示す単量体に起因する単量体単位の合計量は５０重量％以上になるようにするのが好ましく、７０重量％以上になるようにするのがさらに好ましい。また、重合体（Ａ）成分中の式（２）に示す単量体単位と一般式（３）に示す単量体単位の存在比は重量比で９５：５〜４０：６０が好ましく、９０：１０〜６０：４０がさらに好ましい。
【００２８】
一般式（２）に示す単量体と一般式（３）に示す単量体以外の単量体としてはたとえばアクリル酸、メタクリル酸などのカルボン酸基、アクリルアミド、メタクリルアミド、Ｎ−メチロ−ルアクリルアミド、Ｎ−メチロ−ルメタクリルアミドなどのアミド基、グリシジルアクリレ−ト、グリシジルメタクリレ−トなどのエポキシ基、ジエチルアミノエチルアクリレ−ト、ジエチルアミノエチルメタクリレ−ト、アミノエチルビニルエ−テルなどのアミノ基を含む単量体；その他アクリロニトリル、イミノ−ルメタクリレ−ト、スチレン、α−メチルスチレン、アルキルビニルエ−テル、塩化ビニル、酢酸ビニル、プロピオン酸ビニル、エチレンなどの単量体があげられる。
【００２９】
重合体（Ａ）成分は、数平均分子量で５００〜１００，０００のものが取扱いの容易さの点から好ましい。
【００３０】
本発明にいうシロキサン結合を形成することによって架橋しうる珪素含有官能基（以下、反応性シリコン官能基ともいう。）はよく知られた官能基であり、室温においても架橋し得るという特徴を有する。この反応性シリコン官能基の代表例は、一般式（４）：
−（−Ｓｉ（Ｒ５ａ）Ｘ２−ａ−Ｏ−）ｍ−Ｓｉ（Ｒ５ｂ）Ｘ３−ｂ  ・・・（４）
（式中、Ｒ５は炭素数１〜２０の置換もしくは非置換の１価の有機基またはトリオルガノシロキシ基、Ｘは水酸基または異種もしくは同種の加水分解性基、ａは０、１または２の整数、ｂは０、１、２または３の整数でａ＝２でかつｂ＝３にならない、ｍは０〜１８の整数）で表わされる。経済性などの点から好ましい反応性シリコン官能基は一般式（５）：
−Ｓｉ（Ｒ５ｎ）Ｘ３−ｎ  ・・・（５）
（式中、Ｒ５、Ｘは前記に同じ、ｎは０、１または２の整数）で表わされる基である。
【００３１】
重合体（Ａ）成分中の反応性シリコン官能基の個数は充分な硬化性を得る点から平均１個以上、更には１．１個以上、特には１．５個以上が好ましく、また見掛け上反応性シリコン官能基１個当りの数平均分子量が３００〜４，０００になるように存在することが好ましい。
【００３２】
一般式（４）および（５）における加水分解性基の具体例としては、たとえばハロゲン原子、水素原子、アルコキシ基、アシルオキシ基、ケトキシメ−ト基、アミノ基、アミド基、アミノオキシ基、メルカプト基、アルケニルオキシ基などがあげられる。これらのうちでも加水分解性のマイルドさの点からメトキシ基、エトキシ基などのアルコキシ基が好ましい。
【００３３】
また一般式（４）および（５）におけるＲ５の具体例としては、たとえばメチル基、エチル基などのアルキル基、シクロヘキシル基などのシクロアルキル基、フェニル基などのアリ−ル基、ベンジル基などのアラルキル基などがあげられる。さらにＲ５は一般式：（Ｒ５）３ＳｉＯ−（Ｒ５は前記に同じ）で示されるトリオルガノシロキシ基であってもよい。これらのうちではトリメチルシロキシ基が特に好ましい。
【００３４】
重合体（Ａ）成分に反応性シリコン官能基を導入する方法としては種々の方法があるが、たとえば（イ）重合性不飽和結合と反応性シリコン官能基を有する化合物（たとえばＣＨ２＝ＣＨＳｉ（ＯＣＨ３）３）とを、一般式（１）で表わされる単量体に添加して共重合する方法、（ロ）重合性不飽和結合および反応性官能基（以下、Ｙ基という）を有する化合物（たとえばアクリル酸）を一般式（１）で表わされる単量体に添加して共重合させ、そののち生成した共重合体を反応性シリコン官能基およびＹ基と反応しうる官能基（以下、Ｙ′官能基という）を有する化合物（たとえばイソシアネ−ト基と−Ｓｉ（ＯＣＨ３）３基を有する化合物）と反応させる方法などがあげられる。
【００３５】
前記重合性不飽和結合と反応性シリコン官能基を有する化合物としては、一般式（６）：
Ｒ６−（−Ｓｉ（Ｒ５ａ）Ｘ２−ａ−Ｏ−）ｍ−Ｓｉ（Ｒ５ｂ）Ｘ３−ｂ  ・・・（６）
（式中、Ｒ６は重合性不飽和結合を有する有機残基、Ｒ５、Ｘ、ａ、ｂおよびｍは前記に同じ）で表わされる化合物が示される。一般式（６）で表わされる化合物のうちで好ましいものは、一般式（７）：
ＣＨ２＝Ｃ（Ｒ１）−Ｑ−Ｓｉ（ＣＨ３）ｎＸ３−ｎ  ・・・（７）
（式中、Ｒ１、Ｘおよびｎは前記に同じ、Ｑは−ＣＯＯＲ７−（Ｒ７は−ＣＨ２−、−ＣＨ２ＣＨ２−などの炭素数１〜６の２価のアルキレン基）、−ＣＨ２Ｃ６Ｈ５ＣＨ２ＣＨ２−、−ＣＨ２ＯＣＯＣ６Ｈ４ＣＯＯ（ＣＨ２）３−などの２価の有機基または直接結合）で表わされる化合物である。
【００３６】
前記一般式（６）または（７）で示される化合物の具体例としては、たとえば次の化合物があげられる。ＣＨ２＝ＣＨＳｉ（ＣＨ３）（ＯＣＨ３）２、ＣＨ２＝ＣＨＳｉ（ＣＨ３）Ｃｌ２、ＣＨ２＝ＣＨＳｉ（ＯＣＨ３）３、ＣＨ２＝ＣＨＳｉＣｌ３、ＣＨ２＝ＣＨＣＯＯ（ＣＨ２）２Ｓｉ（ＣＨ３）（ＯＣＨ３）２、ＣＨ２＝ＣＨＣＯＯ（ＣＨ２）２Ｓｉ（ＯＣＨ３）３、ＣＨ２＝ＣＨＣＯＯ（ＣＨ２）２Ｓｉ（ＣＨ３）Ｃｌ２、ＣＨ２＝ＣＨＣＯＯ（ＣＨ２）２ＳｉＣｌ３、ＣＨ２＝Ｃ（ＣＨ３）ＣＯＯ（ＣＨ２）２Ｓｉ（ＣＨ３）（ＯＣＨ３）２、ＣＨ２＝Ｃ（ＣＨ３）ＣＯＯ（ＣＨ２）２Ｓｉ（ＯＣＨ３）３、ＣＨ２＝Ｃ（ＣＨ３）ＣＯＯ（ＣＨ２）３Ｓｉ（ＣＨ３）（ＯＣＨ３）２、ＣＨ２＝Ｃ（ＣＨ３）ＣＯＯ（ＣＨ２）３Ｓｉ（ＯＣＨ３）３、ＣＨ２＝Ｃ（ＣＨ３）ＣＯＯ（ＣＨ２）２Ｓｉ（ＣＨ３）Ｃｌ２、ＣＨ２＝Ｃ（ＣＨ３）ＣＯＯ（ＣＨ２）２ＳｉＣｌ３、ＣＨ２＝ＣＨＣＨ２ＯＣ（Ｏ）−Ｐｈ−ＣＯＯ（ＣＨ２）３Ｓｉ（ＣＨ３）（ＯＣＨ３）２、ＣＨ２＝ＣＨＣＨ２ＯＣ（Ｏ）−Ｐｈ−ＣＯＯ（ＣＨ２）３Ｓｉ（ＯＣＨ３）３、ＣＨ２＝ＣＨＣＨ２ＯＣ（Ｏ）−Ｐｈ−ＣＯＯ（ＣＨ２）３Ｓｉ（ＣＨ３）Ｃｌ２、ＣＨ２＝ＣＨＣＨ２ＯＣ（Ｏ）−Ｐｈ−ＣＯＯ（ＣＨ２）３ＳｉＣｌ３、が挙げられる。但し、Ｐｈはフェニル基を示す。
【００３７】
これらのシラン化合物は種々の方法により合成されるが、たとえばアセチレン、アリルアクリレ−ト、アリルメタクリレ−ト、ジアリルフタレ−トなどとメチルジメトキシシラン、メチルジクロルシランなどとをVIII族遷移金属の触媒下で反応させることにより製造することができる。このような遷移金属錯体触媒としては、白金、ロジウム、コバルト、パラジウムおよびニッケルから選ばれたVIII族遷移金属錯体化合物が有効に使用される。とくに白金ブラック、塩化白金酸、白金アルコ−ル化合物、白金オレフィンコンプレックス、白金アルデヒドコンプレックス、白金ケトンコンプレックスなどの白金系化合物が有効である。
【００３８】
前記（ロ）の方法について一例をあげて説明する。（ロ）の方法で用いる化合物中、Ｙ基およびＹ′基の例としては種々の基の組合わせがあるが、一例としてＹ基としてビニル基、Ｙ′としてヒドロシリコン基（Ｈ−Ｓｉ）をあげることができる。Ｙ基とＹ′基とはヒドロシリル化反応をおこし結合しうる。Ｙ基としてビニル基をもち、さらに重合性不飽和結合を有する化合物としては、アリルアクリレート、アリルメタクリレート、ジアリルフタレ−ト、ネオペンチルグリコ−ルジアクリレ−ト、ネオペンチルグリコ−ルジメタクリレ−ト、１，５−ペンタンジオ−ルジアクリレ−ト、１，５−ペンタンジオ−ルジメタクリレ−ト、１，６−ヘキサンジオ−ルジアクリレ−ト、１，６−ヘキサンジオ−ルジメタクリレ−ト、ポリエチレングリコ−ルジアクリレ−ト、ポリエチレングリコ−ルジメタクリレ−ト、ポリプロピレングリコ−ルジアクリレ−ト、ポリプロピレングリコ−ルジメタクリレ−ト、ジビニルベンゼン、ブタジエンなどをあげることができる。
【００３９】
またＹ′基としてヒドロシリコン基をもち、さらに反応性シリコン官能基を有する化合物の代表例として、一般式（８）：
Ｈ−（−Ｓｉ（Ｒ５ａ）Ｘ２−ａ−Ｏ−）ｍ−Ｓｉ（Ｒ５ｂ）Ｘ３−ｂ  ・・・（８）
（式中、Ｒ５、Ｘ、ａ、ｂおよびｍは前記に同じ）で表わされるヒドロシラン化合物が示される。
【００４０】
一般式（８）で示されるヒドロシラン化合物の具体例としては、トリクロロシラン、メチルジクロロシラン、ジメチルクロロシラン、トリメチルシロキシジクロロシランなどのハロゲン化シラン類；トリメトキシシラン、トリエトキシシラン、メチルジメトキシシラン、フェニルジメトキシシラン、１，３，３，５，５，７，７−ヘプタメチル−１，１−ジメトキシテトラシロキサンなどのアルコキシシラン類；メチルジアセトキシシラン、トリメチルシロキシメチルアセトキシシランなどのアシロキシシラン類；ビス（ジメチルケトキシメ−ト）メチルシラン、ビス（シクロヘキシルケトキシメ−ト）メチルシラン、ビス（ジエチルケトキシメ−ト）トリメチルシロキシシランなどのケトキシメ−トシラン類；ジメチルシラン、トリメチルシロキシメチルシラン、１，１−ジメチル−２，２−ジメチルジシロキサンなどのハイドロシラン類；メチルトリ（イソプロペニルオキシ）シランなどのアルケニルオキシシラン類などがあげられるが、これらに限定されるものではない。
【００４１】
なお、ヒドロシラン化合物をＣ＝Ｃ結合と反応させる際に用いるヒドロシラン化合物の量は、Ｃ＝Ｃ結合に対して任意量使用すればよいが、０．５〜２倍モルの使用が好ましい。ただし、これ以上のシラン量の使用を妨げるものではなく、これ以上使用しても未反応のヒドロシランとして回収されるだけである。
【００４２】
また、ヒドロシラン化合物をＣ＝Ｃ結合に反応させる段階で前記ＶＩＩＩ族遷移金属錯体の触媒を必要とする。このヒドロシリル化反応は５０〜１３０℃の任意の温度で達成され、反応時間は１〜１０時間程度である。
【００４３】
本発明の重合体（Ａ）成分は、ビニル重合、たとえばラジカル反応によるビニル重合により、一般式（１）で表される単量体を通常の溶液重合法により重合させることにより得られる。
【００４４】
反応は前記単量体および要すればラジカル開始剤などを、好ましくは数平均分子量５００〜１００，０００の重合体（Ａ）成分を得るために必要に応じてｎ−ドデシルメルカプタン、ｔ−ドデシルメルカプタンのごとき連鎖移動剤を加えて５０〜１５０℃で反応させる。本発明では重合溶媒として、トルエン、キシレン、スチレン、エチルベンゼン、パラジクロルベンゼン、フタル酸ジ−２−エチルヘキシル、フタル酸ジ−ｎ−ブチル等の芳香族化合物が何れもが１μｇ／ｍ３未満であり、かつホルムアルデヒド等が５μｇ／ｍ３未満である溶剤を用いるのが好ましい。また重合溶媒として、トルエン、キシレン、スチレン、エチルベンゼン、パラジクロルベンゼン、フタル酸ジ−２−エチルヘキシル、フタル酸ジ−ｎ−ブチル、ホルムアルデヒドのいずれも含有しない溶剤を用いるのが好ましい。
【００４５】
芳香族系溶剤を含まない溶剤としては、ヘキサン、ヘプタン、オクタン、シクロヘキサン、メチルシクロヘキサン等の炭化水素系溶剤、酢酸ブチル、酢酸ｎ−プロプル、酢酸イソプロピル等のエステル系溶剤、メチルイソブチルケトン、メチルエチルケトン等のケトン系溶剤、ジメチルカ−ボネ−ト、ジエチルカ−ボネ−ト等のジアルキルカ−ボネ−ト、プロパノール、ブタノール、アミルアルコール等のアルコール系溶剤など非反応性の溶剤を用いることができる。これらの中では、厚生労働省指針値策定物質外であること、および臭気、環境対応性の点から、ジアルキルカ−ボネ−ト系溶剤およびアルコール系溶剤から選ばれる１種以上が好ましく、さらには、沸点、ＧＥＶ試験での組成物からの全揮発性有機化合物（以下、ＴＶＯＣと略す。）放散性を抑制できる点から、ジメチルカ−ボネ−ト、プロパノ−ル、ブタノ−ルが好ましい。なお、プロパノ−ルとしては、ノルマルプロパノ−ル、２−プロパノ−ル、ブタノ−ルとしてはノルマルブタノ−ル、２−ブタノ−ル、イソブタノ−ル、タ−シャリィブタノ−ルを単独あるいは２種以上混合して用いることができる。これらの中では、第３級炭素に結合した水素原子を有し連鎖移動剤としての作用をするため連鎖移動剤の使用量を低減できる２−プロパノ−ル、イソブタノ−ルが特に好ましい。２−プロパノ−ル、イソブタノ−ルを溶媒として単独で用いることが望ましいが少量の他の溶媒を併用してもよい。
【００４６】
溶媒は反応終了後、蒸発等により除去することが望ましい。炭化水素類として芳香族系化合物を併用した場合などには、残存する芳香族系化合物は重合体（Ａ）成分に対し１，０００ｐｐｍ以下であることが望ましい。１，０００ｐｐｍ以下であれば、重合体組成物およびその硬化物から揮散する芳香族系化合物は極微量であるため人体・環境に対する影響が少なくなる。
【００４７】
ＧＥＶ試験によるＴＶＯＣの測定条件は、以下のようである。前記（Ｃ）成分または（Ｃ）成分を含む組成物を３００ｇ／ｍ２になるようにガラス板に塗布し、塗布物０．４ｍ２に対して空間容量が１ｍ３になるように、チャンバ−（ステンレス製）容量を設定し、２３℃×５０％Ｒ．Ｈで養生した。１時間毎にチャンバ−容量の１／２の空気を交換して、１０日目のチャンバ−内の空気を吸収管（標準吸収管；Ｔｅｎａｘ  ＴＡ）に捕集、脱着し、ガスクロマトグラフィ−によってＶＯＣ成分を測定した。ＧＥＶ試験で測定されるＴＶＯＣの量は１，５００μｇ／ｍ３未満が好ましく、５００μｇ／ｍ３未満がさらに好ましい。
【００４８】
上記ＧＥＶの試験条件で、２３℃×５０％Ｒ．Ｈ×１０日養生した後、さらに５０℃×１４日養生したのち、同様にチャンバ−内の空気を吸収管に捕集、ガスクロマトグラフィ−によってＶＯＣ成分を測定した。この場合、得られた硬化物からのＴＶＯＣ放散量がＧＥＶ試験の捕集、測定方法で１００μｇ／ｍ３未満であることが好ましい。
【００４９】
前記非芳香族系の溶剤を重合溶剤として使用することで、得られる重合体（Ａ）成分の分子量分布（Ｍｗ／Ｍｎ）を、芳香族系溶剤を用いて重合した場合より、狭く制御することが可能である。分子量分布（Ｍｗ／Ｍｎ）としては、１．８〜３．０程度、好ましくは１．７〜２．５、さらに好ましくは１．５〜２．３である。
【００５０】
（Ａ）成分の分子量分布（Ｍｗ／Ｍｎ）を狭く制御できるということで、分岐部分が比較的少ない（Ａ）成分が得られ、オキシアルキレン重合体（Ｂ）成分と混合した際の相溶性が向上する。それにより、組成物中に（Ａ）成分が微視的により均一に分散することが可能となり、得られる硬化物の耐候性を向上させることができる。また、（Ａ）成分を（Ｂ）成分に対してより均一にさせることで、得られた組成物の力学的物性、耐候性を低下させることなく、粘度を低く抑えることができる。その結果、組成物を塗布する場合の作業性を改善することができる。
【００５１】
また、（Ａ）成分を重合する際、重合開始剤として、例えば、ベンゾイルパ−オキサイド、ラウリルパ−オキサイド、クミルパ−オキシネオデカノエ−ト、ｔ−ブチルパ−オキシネオデカノエ−ト等のパ−オキサイド系開始剤、２，２’−アゾビスイソブチロニトリル、２，２’−アゾビス（２−メチルブチロニトリル）、２，２’−アゾビス（２，４−ジメチルバレロニトリル）、１，１’−アゾビス（シクロヘキサン−１−カ−ボニトリル）、ジメチル２，２’−アゾビス（２−メチルプロピオネ−ト）等のアゾ系開始剤が使用可能である。これらの中でも、開始剤自体の保存条件の点および得られる重合体の分子量特性の点から、アゾ系開始剤が好ましい。中でも、ＧＥＶの試験でのＴＶＯＣ放散性の点から、２，２’−アゾビス（ジメチルバレロニトリル）が特に好ましい。
【００５２】
本発明において使用される分子中に反応性シリコン官能基を有するオキシアルキレン重合体（オキシアルキレン重合体（Ｂ）成分）は、特公昭４５−３６３１９、同４６−１２１５４、同４９−３２６７３、特開昭５０−１５６５９９、同５１−７３５６１、同５４−６０９６、同５５−８２１２３、同５５−１２３６２０、同５５−１２５１２１、同５５−１３１０２２、同５５−１３５１３５、同５５−１３７１２９、特開平３−７２５２７の各公報などに開示されている。
【００５３】
オキシアルキレン重合体（Ｂ）成分の分子鎖は、本質的に一般式：−Ｒ８−Ｏ−（式中、Ｒ８は２価の有機基であるが、その大部分が炭素数３または４の炭化水素基であるとき最も好ましい）で示される繰返し単位を有するものが好ましい。Ｒ８の具体例としては、−ＣＨ２ＣＨ２−、−ＣＨ（ＣＨ３）ＣＨ２−、−ＣＨ（Ｃ２Ｈ５）ＣＨ２−、−Ｃ（ＣＨ３）２ＣＨ２−、−ＣＨ２ＣＨ２ＣＨ２−、−ＣＨ２ＣＨ２ＣＨ２ＣＨ２−などがあげられる。前記オキシアルキレン重合体の分子鎖は１種だけの繰返し単位からなっていてもよいし、２種以上の繰返し単位よりなっていてもよく、さらに主鎖中に分岐構造を有していても良い。Ｒ８としては特に−ＣＨ（ＣＨ３）ＣＨ２−が好ましい。
【００５４】
オキシアルキレン重合体（Ｂ）成分中の反応性シリコン官能基とは、前記と同じである。
【００５５】
オキシアルキレン重合体の分子鎖を得るにはアルキレンオキシド類、具体的には、エチレンオキシド、プロピレンオキシド、α−ブチレンオキシド、β−ブチレンオキシド、ヘキセンオキシド、シクロヘキセンオキシド、スチレンオキシド、α−メチルスチレンオキシド、およびアルキルまたはアリルまたはアリ−ルグリシジルエ−テル類、具体的にはメチルグリシジルエ−テル、エチルグリシジルエ−テル、イソプロピルグリシジルエ−テル、ブチルグリシジルエ−テル、アリルグリシジルエ−テル、フェニルグリシジルエ−テル等の２個から１２個の炭素原子を有する置換若しくは非置換エポキシを用い、エチレングリコ−ル、プロピレングリコ−ル、ブタンジオ−ル、ヘキサメチレングリコ−ル、メタリルアルコ−ル、水素化ビスフェノ−ルＡ、ネオペンチルグリコ−ル、ポリブタジエンジオ−ル、ジエチレングリコ−ル、トリエチレングリコ−ル、ポリエチレングリコ−ル、ポリプロピレングリコ−ル、ポリプロピレントリオ−ル、ポリプロピレンテトラオ−ル、ジプロピレングリコ−ル、グリセリン、トリメチロ−ルメタン、トリメチロ−ルプロパン、ペンタエリスリト−ル等の２価アルコ−ル又は多価アルコ−ル及び水酸基を有する各種のオリゴマ−を開始剤として種々の触媒の存在下開環重合させることによって得られるポリエ−テルを使用することができる。この重合の触媒としてはＫＯＨ、ＮａＯＨ等のアルカリ触媒、トリフルオロボラン−エ−テラ−ト等の酸性触媒、アルミノポルフィリン金属錯体やシアン化コバルト亜鉛−グライム錯体触媒等の複合金属シアン化物錯体触媒、非金属分子触媒のホスファゼン触媒（ＰＺＮ）、セシウム触媒等の既に公知のものが用いられる。特に副反応が少ない複合金属シアン化物錯体触媒、非金属分子触媒のホスファゼン触媒（ＰＺＮ）の使用が、高分子量の割に低粘度の重合体が得られるので好ましい。
【００５６】
分子鎖がオキシアルキレン系重合体で末端に水酸基を有するものは、例えば特開昭４６−２７２５０、同５０−１４９７９７、同６１−１９７６３１、特公昭５９−１５３３６、特開平２−２７６８２１、同１０−２７３５１２、同１１−１０６５００等に記載されているものが挙げられる。
【００５７】
オキシアルキレン重合体（Ｂ）成分中の反応性シリコン官能基の個数は、充分な硬化性を得る点から平均で１個以上、さらには１．１個以上、とくには１．５個以上が好ましい。また反応性シリコン官能基は、硬化性および硬化物の伸びの点からオキシアルキレン重合体（Ｂ）成分の分子鎖末端に存在することが好ましい。
【００５８】
オキシアルキレン重合体（Ｂ）成分の数平均分子量は、重合体組成物の取り扱いやすさ、硬化性、及び硬化物の伸びの点から５００〜５０，０００のものが好ましく、３，０００〜２０，０００のものがさらに好ましい。またゲルパ−ミュエ−ションクロマトグラフ（ＧＰＣ）を用いて測定した分子量分布（Ｍｗ／Ｍｎ）が２．０以下であることが好ましい。分子量分布が２．０以下であると、数平均分子量が大きくとも粘度が低いことより、よい作業性を示すため好ましい。オキシアルキレン重合体（Ｂ）成分は単独で使用してもよいし、２種以上併用してもよい。また、より作業性が良好な重合体が得られる点から、複合金属シアン化物錯体触媒を使用して得られた数平均分子量（Ｍｎ）が６，０００以上で分子量分布（Ｍｗ／Ｍｎ）が１．６以下である（Ｂ）成分を用いることがさらに好ましい。
【００５９】
オキシアルキレン重合体（Ｂ）成分は、たとえば一般式（８）で表わされる水素化シリコン化合物と一般式（９）：
ＣＨ２＝Ｃ（Ｒ９）−Ｒ１０−（Ｏ）ｃ−  ・・・（９）
（式中、Ｒ９は水素原子または炭素数１〜２０の１価の有機基、Ｒ１０は炭素数１〜２０の２価の有機基、ｃは０または１の整数）で示されるオレフィン基を有するポリエ−テルとを前記白金化合物などＶＩＩＩ族遷移金属触媒を触媒として付加反応させることにより製造したものなどがあげられる。
【００６０】
前記以外のオキシアルキレン重合体（Ｂ）成分を製造する方法としては、（イ）水酸基末端オキシアルキレン重合体にトルエンジイソシアネ−トのようなポリイソシアネ−ト化合物を反応させてイソシアネ−ト基末端オキシアルキレン重合体とし、そののち該イソシアネ−ト基に一般式（１０）：
Ｗ−Ｒ１０−Ｓｉ（Ｒ５ｎ）Ｘ３−ｎ  ・・・（１０）
（式中、Ｗは水酸基、カルボキシル基、メルカプト基およびアミノ基（１級または２級）から選ばれた活性水素含有基、ｎ、Ｒ５、Ｒ１０およびＸは前記に同じ）で示されるシリコン化合物のＷ基を反応させる方法、（ロ）一般式（９）で示されるオレフィン基を有するオキシアルキレン重合体のオレフィン基に、Ｗがメルカプト基である一般式（１０）で示されるシリコン化合物のメルカプト基を付加反応させる方法、および（ハ）水酸基末端オキシアルキレン重合体の水酸基に、一般式（１１）：
ＯＣＮ−Ｒ１０−Ｓｉ（Ｒ５ｎ）Ｘ３−ｎ  ・・・（１１）
（式中、Ｒ５、Ｒ１０、Ｘおよびｎは前記に同じ）を反応させる方法などが具体的にあげられるが、本発明ではこれら上述の方法に限定されるものではない。
【００６１】
一般式（９）で示されるオレフィン基を有するオキシアルキレン重合体の具体的製造法としては、特開昭５４−６０９７公報や特開平３−７２７２７公報において開示されている方法、あるいはエチレンオキシド、プロピレンオキシドなどのエポキシ化合物を重合する際に、アリルグリシジルエ−テルなどのオレフィン基含有エポキシ化合物を添加して共重合することにより側鎖にオレフィン基を導入する方法などが例示され得る。
【００６２】
本発明の組成物における重合体（Ａ）成分とオキシアルキレン重合体（Ｂ）成分との比率は、オキシアルキレン重合体（Ｂ）成分１００重量部に対して重合体（Ａ）成分の量が５〜５，０００重量部の範囲が、（Ａ）成分、（Ｂ）成分の各重合体の特性改善の効果が顕著であるため好ましく、さらに好ましくは５〜２，０００重量部の範囲であり、目的とする用途、性能に応じて選択するのが通常である。
【００６３】
本発明の組成物は重合体（Ａ）成分とオキシアルキレン重合体（Ｂ）成分をそれぞれ製造しその後混合することによって得られるが、オキシアルキレン重合体（Ｂ）成分の存在下に（メタ）アクリル酸エステル単量体を重合することによっても得ることができる。
【００６４】
本発明の組成物には、さらに種々の硬化促進剤、充填剤、可塑剤、添加剤などを添加してもよい。
【００６５】
硬化促進剤としては、たとえば有機スズ化合物、酸性リン酸エステル、酸性リン酸エステルとアミンとの反応物、飽和または不飽和の多価カルボン酸またはその酸無水物、有機チタネ−ト化合物などがあげられる。
【００６６】
前記有機スズ化合物の具体例としては、ジブチルスズジラウレ−ト、ジオクチルスズジマレ−ト、ジブチルスズフタレ−ト、オクチル酸スズ、ジブチルスズメトキシドなどがあげられる。前記酸性リン酸エステルは、特開昭６３−１１２６４２公報に開示されている。有機チタネ−ト化合物としては、テトラブチルチタネ−ト、テトライソプロピルチタネ−ト、トリエタノ−ルアミンチタネ−トなどのチタン酸エステルがあげられる。
【００６７】
重合体（Ａ）成分とオキシアルキレン重合体（Ｂ）成分との合計量１００重量部に対する硬化促進剤の量は、０．１〜２０重量部が好ましく、さらに好ましくは０．５〜１０重量部である。
【００６８】
充填剤としては重質炭酸カルシウム、軽質炭酸カルシウム、膠質炭酸カルシウム、カオリン、タルク、シリカ、酸化チタン、ケイ酸アルミニウム、酸化マグネシウム、酸化亜鉛、カ−ボンブラックなどが使用される。
【００６９】
可塑剤としてはジオクチルフタレ−ト、ブチルベンジルフタレ−ト、塩素化パラフィン、エポキシ化大豆油、その他が用いられる。
【００７０】
添加剤としては、水添ヒマシ油、有機ベントナイトなどのタレ防止剤、着色剤、老化防止剤などが用いられる。また、接着性、硬化性、貯蔵安定性の改良のために、種々のアルキルシラン、アミノシラン、エポキシシラン等のシリコン化合物を添加することができる。
【００７１】
このようにして得られる組成物は、接着剤や粘着剤、塗料、塗膜防水材、密封材組成物、型取り用材料および注型ゴム材料、発泡材料などとして有用に使用することができる。特に建築用接着剤や密封材として、住宅内部に用いる場合に好適である。
【実施例】
【００７２】
本発明をより一層明らかにするために、以下に具体的な実施例を挙げて説明するが、本発明はこれらに限定されるものではない。
【００７３】
（合成例１）
１０５℃に加熱したイソブタノ−ル４３ｇ中に、アクリル酸ブチル２８ｇ、メタクリル酸メチル４６ｇ、メタクリル酸ステアリル２０ｇ、γ−メタクリロキシプロピルメチルジメトキシシラン４．４ｇおよびイソブタノ−ル２３ｇからなる混合物に重合開始剤としてアゾビス−２−メチルブチロニトリル２．０ｇを溶かした溶液を４時間かけて滴下した後、２時間後重合を行ない、固形分濃度６０％で、ＧＰＣ（ポリスチレン換算）による数平均分子量（Ｍｎ）が８，７００の共重合体を得た（ポリマ−Ａ）。
【００７４】
（比較合成例１）
１０５℃に加熱したトルエン４３ｇ中にアクリル酸ブチル２８ｇ、メタクリル酸メチル４６ｇ、メタクリル酸ステアリル２０ｇ、γ−メタクリロキシプロピルメチルジメトキシシラン４．４ｇおよびトルエン２３ｇからなる混合物に重合開始剤としてアゾビス−２−メチルブチロニトリル２．０ｇを溶かした溶液を４時間かけて滴下した後、２時間後重合を行ない、固形分濃度６０％で、ＧＰＣ（ポリスチレン換算）による数平均分子量（Ｍｎ）が９，１００の共重合体を得た（ポリマ−Ｂ）。
【００７５】
（合成例２）
１０５℃に加熱したイソブタノ−ル４３ｇ中にアクリル酸ブチル６．０ｇ、メタクリル酸メチル６６ｇ、メタクリル酸ステアリル１３ｇ、γ−メタクリロキシプロピルメチルジメトキシシラン５．４ｇ、γ−メルカプトプロピルメチルジメトキシシラン７．０ｇおよびイソブタノ−ル２３ｇからなる混合物に重合開始剤としてアゾビスイソブチロニトリル２．６ｇを溶かした溶液を４時間かけて滴下した後、２時間後重合を行ない、固形分濃度６０％で、ＧＰＣ（ポリスチレン換算）による数平均分子量（Ｍｎ）が１，９００の共重合体を得た（ポリマ−Ｃ）。
【００７６】
（合成例３）
１０５℃に加熱したノルマルブタノ−ル４３ｇ中にアクリル酸ブチル６．０ｇ、メタクリル酸メチル６６ｇ、メタクリル酸ステアリル１３ｇ、γ−メタクリロキシプロピルメチルジメトキシシラン５．４ｇ、γ−メルカプトプロピルメチルジメトキシシラン７．０ｇおよびノルマルブタノ−ル２３ｇからなる混合物に重合開始剤としてアゾビスイソブチロニトリル２．６ｇを溶かした溶液を４時間かけて滴下した後、２時間後重合を行ない、固形分濃度６０％で、ＧＰＣ（ポリスチレン換算）による数平均分子量（Ｍｎ）が２，０００の共重合体を得た（ポリマ−Ｄ）。
【００７７】
（合成例４）
１００℃に加熱したｔ−アミルアルコール４３ｇ中にアクリル酸ブチル８．０ｇ、メタクリル酸メチル６４、メタクリル酸ステアリル１３ｇ、γ−メタクリロキシプロピルメチルジメトキシシラン５．４ｇ、γ−メルカプトプロピルメチルジメトキシシラン７．０ｇおよびｔ−アミルアルコール２３ｇからなる混合物に重合開始剤としてアゾビス−２−メチルブチロニトリル２．６ｇを溶かした溶液を４時間かけて滴下した後、２時間後重合を行ない、固形分濃度６０％で、ＧＰＣ（ポリスチレン換算）による数平均分子量（Ｍｎ）が２，０００の共重合体を得た（ポリマ−Ｅ）。
【００７８】
（合成例５）
１１５℃に加熱した酢酸ブチル４３ｇ中にアクリル酸ブチル６．０ｇ、メタクリル酸メチル６６ｇ、メタクリル酸ステアリル１３ｇ、γ−メタクリロキシプロピルメチルジメトキシシラン５．４ｇ、γ−メルカプトプロピルメチルジメトキシシラン７．０ｇおよび酢酸ブチル２３ｇからなる混合物に重合開始剤としてアゾビスイソブチロニトリル２．６ｇを溶かした溶液を４時間かけて滴下した後、２時間後重合を行ない、固形分濃度６０％で、ＧＰＣ（ポリスチレン換算）による数平均分子量（Ｍｎ）が１，８００の共重合体を得た（ポリマ−Ｆ）。
【００７９】
（合成例６）
１００℃に加熱した酢酸プロピル４３ｇ中にアクリル酸ブチル６．０ｇ、メタクリル酸メチル６６ｇ、メタクリル酸ステアリル１３ｇ、γ−メタクリロキシプロピルメチルジメトキシシラン５．４ｇ、γ−メルカプトプロピルメチルジメトキシシラン７．０ｇおよび酢酸プロピル２３ｇからなる混合物に重合開始剤としてアゾビスイソブチロニトリル２．６ｇを溶かした溶液を４時間かけて滴下した後、２時間後重合を行ない、固形分濃度６０％で、ＧＰＣ（ポリスチレン換算）による数平均分子量（Ｍｎ）が２，１００の共重合体を得た（ポリマ−Ｇ）。
【００８０】
（合成例７）
１００℃に加熱したメチルシクロヘキサン４３ｇ中にアクリル酸ブチル６．０ｇ、メタクリル酸メチル６６ｇ、メタクリル酸ステアリル１３ｇ、γ−メタクリロキシプロピルメチルジメトキシシラン５．４ｇ、γ−メルカプトプロピルメチルジメトキシシラン７．０ｇおよびメチルシクロヘキサン２３ｇからなる混合物に重合開始剤としてアゾビスイソブチロニトリル２．６ｇを溶かした溶液を４時間かけて滴下した後、２時間後重合を行ない、固形分濃度６０％で、ＧＰＣ（ポリスチレン換算）による数平均分子量（Ｍｎ）が２，１００の共重合体を得た（ポリマ−Ｈ）。
【００８１】
（合成例８）
１０５℃に加熱したイソブタノ−ル４３ｇ中にアクリル酸ブチル１９ｇ、メタクリル酸メチル６６ｇ、γ−メタクリロキシプロピルメチルジメトキシシラン５．４ｇ、γ−メルカプトプロピルメチルジメトキシシラン７．０ｇおよびイソブタノ−ル２３ｇからなる混合物に重合開始剤としてアゾビスイソブチロニトリル２．６ｇを溶かした溶液を４時間かけて滴下した後、２時間後重合を行ない、固形分濃度６０％で、ＧＰＣ（ポリスチレン換算）による数平均分子量（Ｍｎ）が２，１００の共重合体を得た（ポリマ−Ｉ）。
【００８２】
（合成例９）
１０５℃に加熱したイソブタノ−ル６０ｇ中にグリシジルメタクリレート６０ｇ、アクリロニトリル３０ｇ、γ−メタクリロキシプロピルトリメトキシシラン１０ｇおよびイソブタノ−ル４０ｇからなる混合物に重合開始剤としてアゾビスイソブチロニトリル１．０ｇを溶かした溶液を４時間かけて滴下した後、２時間後重合を行ない、固形分濃度５０％で、ＧＰＣ（ポリスチレン換算）による数平均分子量（Ｍｎ）が１４，６００の共重合体を得た（ポリマ−Ｊ）。
【００８３】
（合成例１０）
１０５℃に加熱したイソブタノ−ル３３ｇ中にアクリル酸ブチル９８ｇ、γ−メタクリロキシプロピルメチルジメトキシシラン２．０ｇおよびイソブタノ−ル１７ｇからなる混合物に重合開始剤としてアゾビスイソブチロニトリル０．６ｇを溶かした溶液を４時間かけて滴下した後、２時間後重合を行ない、固形分濃度６０％で、ＧＰＣ（ポリスチレン換算）による数平均分子量（Ｍｎ）が１１，７００の共重合体を得た（ポリマ−Ｋ）。
【００８４】
（合成例１１）
８０℃に加熱した２−プロパノ−ル４３ｇ中にアクリル酸ブチル６．０ｇ、メタクリル酸メチル６６ｇ、メタクリル酸ステアリル１３ｇ、γ−メタクリロキシプロピルメチルジメトキシシラン５．４ｇ、γ−メルカプトプロピルメチルジメトキシシラン７．０ｇおよび２−プロパノ−ル２３ｇからなる混合物に重合開始剤として２，２’−アゾ（２，４−ジメチルバレロニトリル）２．６ｇを溶かした溶液を４時間かけて滴下した後、２時間後重合を行ない、固形分濃度６０％で、ＧＰＣ（ポリスチレン換算）による数平均分子量（Ｍｎ）が１，９００の共重合体を得た（ポリマ−Ｌ）。
【００８５】
（合成例１２）
９０℃に加熱したジメチルカ−ボネ−ト４３ｇ中にアクリル酸ブチル１９ｇ、メタクリル酸メチル６６ｇ、γ−メタクリロキシプロピルメチルジメトキシシラン５．４ｇ、γ−メルカプトプロピルメチルジメトキシシラン７．０ｇおよびジメチルカ−ボネ−ト２３ｇからなる混合物に重合開始剤として２，２’−アゾ（２，４−ジメチルバレロニトリル）２．６ｇを溶かした溶液を４時間かけて滴下した後、２時間後重合を行ない、固形分濃度６０％で、ＧＰＣ（ポリスチレン換算）による数平均分子量（Ｍｎ）が２，１００の共重合体を得た（ポリマ−Ｍ）。
【００８６】
（比較合成例２）
１０５℃に加熱したトルエン４３ｇ中にアクリル酸ブチル６．０ｇ、メタクリル酸メチル６６ｇ、メタクリル酸ステアリル１３ｇ、γ−メタクリロキシプロピルメチルジメトキシシラン５．４ｇ、γ−メルカプトプロピルメチルジメトキシシラン７．０ｇおよびトルエン２３ｇからなる混合物に重合開始剤としてアゾビスイソブチロニトリル２．６ｇを溶かした溶液を４時間かけて滴下した後、２時間後重合を行ない、固形分濃度６０％で、ＧＰＣ（ポリスチレン換算）による数平均分子量（Ｍｎ）が１，８００の共重合体を得た（ポリマ−Ｎ）。
【００８７】
（合成例１３）
ポリプロピレングリコ−ルおよびポリプロピレントリオ−ルを開始剤とし亜鉛ヘキサシアノコバルテ−トグライム錯体触媒にてプロピレンオキシドの重合を行い、末端基分析による数平均分子量１３，０００のポリオキシプロピレングリコ−ルを得た。続いてこの水酸基末端ポリオキシプロピレングリコ−ルの水酸基に対して１．２倍当量のＮａＯＣＨ３のメタノ−ル溶液を添加してメタノ−ルを留去し、さらに３−クロロ−１−プロペンを添加して末端の水酸基をアリル基に変換した。次に得られたアリル基末端オキシプロピレン重合体５００gに対しヘキサン１０ｇを加えて９０℃で共沸脱水を行い、ヘキサンを減圧下留去した後、窒素置換した。これに対して白金ジビニルジシロキサン錯体（白金換算で３重量％のキシレン溶液）３０μｌを加え、撹拌しながら、ＤＭＳ（ジメトキシメチルシラン）７．０ｇをゆっくりと滴下した。その混合溶液を９０℃で２時間反応させた後、未反応のＤＭＳを減圧下留去し反応性シリコン官能基含有ポリオキシプロピレン重合体を得た。得られた重合体の１Ｈ−ＮＭＲ分析より、末端への反応性シリコン官能基導入率は７５％であることを確認した（ポリマ−Ｏ）。得られた重合体の数平均分子量は約１３，０００であった。
【００８８】
（実施例１）
合成例１で得られた共重合体（ポリマ−Ａ）と合成例１３で得られたオキシアルキレン重合体（ポリマ−Ｏ）とを固形分比（重量比）４０／６０でブレンドし、エバポレ−タ−を用い、減圧下、１１０℃加熱条件で脱揮を行ない、固形分濃度９９％以上の本発明の組成物を得た。
【００８９】
（実施例２〜１２）
共重合体として合成例２〜１２で得られた共重合体（ポリマ−Ｃ〜Ｍ）を使用する以外は、実施例１と同様にして本発明の組成物を得た。
【００９０】
（比較例１，２）
共重合体として比較合成例１、２で得られた共重合体（ポリマ−Ｂ、Ｎ）を使用する以外は、実施例１と同様にして本発明の組成物を得た。
【００９１】
上記により得た組成物中の残存溶剤量をガスクロマトグラフィ−（検出限界：５０ｐｐｍ）を用いて定量したところ、表１の結果を得た。
【００９２】
【表１】
2008088439.tif 000002
【００９３】
＜ＧＥＶの放散性試験＞
実施例１１、１２、及び比較例１の組成物からの有機化合物の１０日後の放散量（ＴＶＯＣ）をＧＥＶ法により求めた。（ただし、組成物塗布時、硬化触媒として錫硬化触媒（商品名Ｕ２２０、日東化成製）を重合体の合計量１００重量部に対して２重量部配合した。）
実施例１、２及び比較例１のＧＥＶ法による有機化合物の放散量のデータを表２に示す。
【００９４】
【表２】
2008088439.tif 000003
【手続補正書】
【提出日】平成20年1月23日(2008.1.23)
【手続補正１】
【補正対象書類名】特許請求の範囲
【補正対象項目名】全文
【補正方法】変更
【補正の内容】
【特許請求の範囲】
【請求項１】
シロキサン結合を形成することによって架橋しうる珪素含有官能基を有し、（メタ）アクリル酸エステル単量体に起因する単位の量が５０重量％以上である重合体（Ａ）成分、および、シロキサン結合を形成することによって架橋しうる珪素含有官能基を有するオキシアルキレン重合体（Ｂ）成分、を含有する反応性組成物の製造方法であって、
（メタ）アクリル酸エステル単量体を溶媒中で重合し重合体（Ａ）成分を得る工程、得られた重合体（Ａ）成分をオキシアルキレン重合体（Ｂ）成分と混合する工程、および、（メタ）アクリル酸エステル単量体の重合で用いた溶媒を蒸発によって除去する工程を、含み、
（メタ）アクリル酸エステル単量体の重合溶媒として芳香族系溶剤を含まない溶剤を用いることを特徴とする反応性組成物の製造方法。
【請求項２】
前記重合溶媒としてアルコール系溶剤およびカルボニル基含有溶剤から選ばれる１種以上を用いることを特徴とする請求項１記載の反応性組成物の製造方法。
【請求項３】
前記重合溶媒として炭素数３〜４の脂肪族アルコ−ルおよびジアルキルカーボネートから選ばれる１種以上を用いることを特徴とする請求項１〜２のいずれかに記載の反応性組成物の製造方法。
【請求項４】
前記（メタ）アクリル酸エステル単量体が（１）炭素数１〜８のアルキル基を有する（メタ）アクリル酸アルキルエステル単量体と（２）炭素数１０以上のアルキル基を有する（メタ）アクリル酸アルキルエステル単量体との混合物であることを特徴とする請求項１〜３のいずれかに記載の反応性組成物の製造方法。
【請求項５】
前記重合溶媒として２−プロパノールを用いることを特徴とする請求項１〜４のいずれかに記載の反応性組成物の製造方法。
【請求項６】
前記重合溶媒としてジメチルカーボネートを用いることを特徴とする請求項１〜４のいずれかに記載の反応性組成物の製造方法。
【請求項７】
（メタ）アクリル酸エステル単量体を溶媒中で重合するにあたり、開始剤として２，２’−アゾビス（ジメチルバレロニトリル）を使用することを特徴とする請求項１〜６のいずれかに記載の反応性組成物の製造方法。
【手続補正３】
【補正対象書類名】明細書
【補正対象項目名】０００６
【補正方法】変更
【補正の内容】
【０００６】
（１）シロキサン結合を形成することによって架橋しうる珪素含有官能基を有し、（メタ）アクリル酸エステル単量体に起因する単位の量が５０重量％以上である重合体（Ａ）成分、および、シロキサン結合を形成することによって架橋しうる珪素含有官能基を有するオキシアルキレン重合体（Ｂ）成分、を含有する反応性組成物の製造方法であって、
（メタ）アクリル酸エステル単量体を溶媒中で重合し重合体（Ａ）成分を得る工程、得られた重合体（Ａ）成分をオキシアルキレン重合体（Ｂ）成分と混合する工程、および、（メタ）アクリル酸エステル単量体の重合で用いた溶媒を蒸発によって除去する工程を、含み、
（メタ）アクリル酸エステル単量体の重合溶媒として芳香族系溶剤を含まない溶剤を用いることを特徴とする反応性組成物の製造方法。
【手続補正４】
【補正対象書類名】明細書
【補正対象項目名】０００７
【補正方法】変更
【補正の内容】
【０００７】
（２）前記重合溶媒としてアルコール系溶剤およびカルボニル基含有溶剤から選ばれる１種以上を用いることを特徴とする（１）記載の反応性組成物の製造方法。
【手続補正５】
【補正対象書類名】明細書
【補正対象項目名】０００８
【補正方法】変更
【補正の内容】
【０００８】
（３）前記重合溶媒として炭素数３〜４の脂肪族アルコ−ルおよびジアルキルカ−ボネ−トから選ばれる１種以上を用いることを特徴とする（１）〜（２）のいずれかに記載の反応性組成物の製造方法。
【手続補正６】
【補正対象書類名】明細書
【補正対象項目名】０００９
【補正方法】変更
【補正の内容】
【０００９】
（４）前記（メタ）アクリル酸エステル単量体が（１）炭素数１〜８のアルキル基を有する（メタ）アクリル酸アルキルエステル単量体と（２）炭素数１０以上のアルキル基を有する（メタ）アクリル酸アルキルエステル単量体との混合物であることを特徴とする（１）〜（３）のいずれかに記載の反応性組成物の製造方法。
【手続補正７】
【補正対象書類名】明細書
【補正対象項目名】００１０
【補正方法】変更
【補正の内容】
【００１０】
（５）前記重合溶媒として２−プロパノールを用いることを特徴とする（１）〜（４）のいずれかに記載の反応性組成物の製造方法。
【手続補正８】
【補正対象書類名】明細書
【補正対象項目名】００１１
【補正方法】変更
【補正の内容】
【００１１】
（６）前記重合溶媒としてジメチルカーボネートを用いることを特徴とする（１）〜（４）のいずれかに記載の反応性組成物の製造方法。
【手続補正９】
【補正対象書類名】明細書
【補正対象項目名】００１２
【補正方法】変更
【補正の内容】
【００１２】
（７）（メタ）アクリル酸エステル単量体を溶媒中で重合するにあたり、開始剤として２，２’−アゾビス（ジメチルバレロニトリル）を使用することを特徴とする（１）〜（６）のいずれかに記載の反応性組成物の製造方法。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】